(57)【要約】【課題】フロアーポリッシュ研磨面の美観を目視評価したときの主観的な光沢感覚値を、客観的に数値化することができるフロアーポリッシュ研磨面の美観評価方法を提供する。【解決手段】本発明のフロアーポリッシュ研磨面の美観評価方法は、床材を被覆しているフロアーポリッシュ皮膜を磨くことにより形成された研磨面の美観を、ＪＩＳ  Ｈ８６８６に規定された写像性値を指標として評価することを特徴とする。研磨面は、超高速バフ機に取り付けられた磨き専用バフパッドにより磨くことにより形成された研磨面であることが好ましい。また、フロアーポリッシュ皮膜は、水性フロアーポリッシュ組成物を用いてなる水性フロアーポリッシュ皮膜であることが好ましい。【選択図】図１
2010008382.tif 000002
【特許請求の範囲】
【請求項１】
床材を被覆しているフロアーポリッシュ皮膜を磨くことにより形成された研磨面の美観を、ＪＩＳ  Ｈ８６８６に規定された写像性値を指標として評価することを特徴とするフロアーポリッシュ研磨面の美観評価方法。
【請求項２】
上記研磨面が、超高速バフ機に装着された磨き専用バフパッドにより磨くことにより形成された研磨面である請求項１に記載のフロアーポリッシュ研磨面の美観評価方法。
【請求項３】
上記フロアーポリッシュ皮膜が、水性フロアーポリッシュ組成物を用いてなる水性フロアーポリッシュ皮膜である請求項１又は２に記載のフロアーポリッシュ研磨面の美観評価方法。
【発明の詳細な説明】
【技術分野】
【０００１】
本発明は、フロアーポリッシュ研磨面の美観評価方法に関する。更に詳しくは、本発明は、フロアーポリッシュ研磨面、特に超高速バフ機に装着された磨き専用バフパッドにより磨き作業することにより形成されたフロアーポリッシュ研磨面の美観を目視により評価したときの主観的な光沢感覚値を、客観的に数値化することができるフロアーポリッシュ研磨面の美観評価方法に関する。
【背景技術】
【０００２】
フロアーポリッシュ皮膜に要求される性能として、光沢、耐ヒールマーク性、耐摩耗性及び易除去性等が挙げられる。これらの要求性能を備える皮膜を形成することができるフロアーポリッシュ組成物として、従来、アクリル樹脂、ウレタン樹脂等の合成樹脂を主成分とするエマルションが多用されている（例えば、特許文献１参照。）。一方、近年、フロアーメンテナンス用清掃機器の性能が急速に向上し、人手不足の影響及び人件費削減の必要性等もあって、清掃作業が簡略化されるようになった。
【０００３】
清掃作業の簡略化の一手法としてドライメンテナンス化が挙げられる。これは、従来の表面洗浄及び剥離作業等の、床に水が存在する状態での作業をできるだけ実施せずに、床面の高度な美観を維持しようとするものである。このドライメンテナンスの具体的な方法としては、例えば、歩行による傷付き等により美観が低下したフロアーポリッシュ皮膜を、毎分１０００〜３０００回程度の高速回転が可能な超高速バフ機（以下、「バーニッシャー」ともいう。）に、磨き専用のバフパッド（以下、「バーニッシュパッド」ともいう。）を装着して研磨（以下、「バフィング」ともいう。）することにより、フロアーポリッシュ皮膜（研磨面）の美観を回復させる方法などが挙げられる。
【０００４】
また、フロアーポリッシュ皮膜の美観測定には、ＪＩＳ  Ｋ  ３９２０「フロアーポリッシュ試験方法」の１５．「光沢度」が適用されている。この光沢度は、鏡面光沢度の基準面の光沢度を１００としたときの百分率で表されるが、人間の目視評価による光沢感覚値、特に「ボルューム感がある艶」と表現される光沢感覚値との相関がよくないという問題がある。
【０００５】
【特許文献１】特開２００４−１０８７６８号公報
【発明の開示】
【発明が解決しようとする課題】
【０００６】
本発明は上記の従来の状況に鑑みてなされたものであり、フロアーポリッシュ研磨面、特にバーニッシャーにバーニッシュパッドを装着してバフィングすることによりフロアーポリッシュ皮膜を研磨し、形成された研磨面の美観を目視により評価したときの主観的な光沢感覚値、特に「ボルューム感がある艶」と表現される光沢感覚値を、写像性値を指標として客観的に数値化して評価することができるフロアーポリッシュ研磨面の美観評価方法を提供することを目的とする。
【課題を解決するための手段】
【０００７】
ＪＩＳ  Ｋ  ３９２０に定められた、鏡面光沢度の基準面の光沢度を１００としたときの百分率で表した光沢度は、正反射光の強度のみを測定して得られる値である。しかし、人間は、正反射光の強度のみでなく、正反射光近傍の空間的な反射光分布特性を加味し、光沢感覚値として評価している。そのため、評価対象であるフロアーポリッシュ皮膜に正反射光近傍の反射光分布の拡がりが大きい試料と小さい試料とが混在する場合は、ＪＩＳ  Ｋ  ３９２０に定められた方法で測定した客観的な評価値と、人間の主観的な評価値である光沢感覚値との相関が低下する。
【０００８】
そこで、バフィングされたフロアーポリッシュ研磨面の光沢度を種々の測定器で測定し、人間が目視により評価した光沢感覚値との相関を検討した。その結果、ＪＩＳ  Ｈ  ８６８６の「アルミニウム及びアルミニウム合金の陽極酸化被膜の写像性試験方法」、及びＪＩＳ  Ｋ  ７１０５の「プラスチックの光学的特性試験方法」に規定されている写像性値が、バフィングされたフロアーポリッシュ研磨面を人間が目視により評価した光沢感覚値との相関が高いことを見出した。
本発明は、このような知見に基づいてなされたものである。
【０００９】
本発明は以下のとおりである。
１．床材を被覆しているフロアーポリッシュ皮膜を磨くことにより形成された研磨面の美観を、ＪＩＳ  Ｈ８６８６に規定された写像性値を指標として評価することを特徴とするフロアーポリッシュ研磨面の美観評価方法。
２．上記研磨面が、超高速バフ機に装着された磨き専用バフパッドにより磨くことにより形成された研磨面である上記１．に記載のフロアーポリッシュ研磨面の美観評価方法。
３．上記フロアーポリッシュ皮膜が、水性フロアーポリッシュ組成物を用いてなる水性フロアーポリッシュ皮膜である上記１．又は２．に記載のフロアーポリッシュ研磨面の美観評価方法。
【発明の効果】
【００１０】
本発明の美観評価方法によれば、フロアーポリッシュ研磨面の美観を、ＪＩＳ  Ｈ  ８６８６に規定されている写像性値を指標として客観的に評価することにより、人間が目視により評価した主観的な評価値である光沢感覚値、特に「ボルューム感がある艶」と表現される光沢感覚値との良好な相関を有する評価をすることができる。
また、研磨面が、超高速バフ機に装着された磨き専用バフパッドにより磨くことにより形成された研磨面である場合は、より優れた光沢を有し、傷も十分に補修された研磨面の美観を、人間の主観的な評価と良好な相関を有する写像性値により客観的に評価することができる。
更に、フロアーポリッシュ皮膜が、水性フロアーポリッシュ組成物を用いてなる水性フロアーポリッシュ皮膜である場合は、環境負荷が小さく、優れた光沢等を有するフロアーポリッシュ研磨面の美観を、人間の主観的な評価と良好な相関を有する写像性値により客観的に評価することができる。
【発明を実施するための最良の形態】
【００１１】
以下、本発明を詳しく説明する。
本発明のフロアーポリッシュ研磨面の美観評価方法は、床材を被覆しているフロアーポリッシュ皮膜を磨くことにより形成された研磨面の美観を、ＪＩＳ  Ｈ８６８６に規定された写像性値を指標として評価することを特徴とする。
【００１２】
［１］フロアーポリッシュ皮膜及びフロアーポリッシュ研磨面
フロアーポリッシュ皮膜は、床材にフロアーポリッシュ組成物を塗布し、乾燥させることにより形成される光沢のある皮膜であり、この皮膜により床材が保護される。この床材は特に限定されず、ビニルタイル等の合成樹脂を用いてなる樹脂系床材、ラバータイル等のゴム系床材、アスファルト系床材、木質系床材、コンクリート及び大理石等を用いてなる石質系床材等が挙げられる。
【００１３】
フロアーポリッシュ研磨面としては、フロアーポリッシュ皮膜を床磨き機（フロアーポリッシャー）を用いて研磨してなる研磨面、及びドライメンテナンス方式により研磨してなる研磨面等が挙げられる。前記のように、フロアーメンテナンス用清掃機器の性能の向上、及び人手不足等のため、清掃作業が簡略化されるようになったが、この簡略化の主たる手法がドライメンテナンス方式であり、このドライメンテナンス方式としては、従来の低速回転のポリッシャーを用いる低速ドライメンテナンス方式と、バーニッシャーにバーニッシュパッドを装着してバフィングする高速ドライメンテナンス方式とがある。本発明では、いずれの方式によりフロアーポリッシュ研磨面を形成してもよいが、より優れた光沢を有し、且つより傷付き難い研磨面を形成することができる高速ドライメンテナンス方式により研磨面を形成することが好ましい。
【００１４】
［２］美観の評価
フロアーポリッシュ研磨面の美観は、写像性値を指標として評価される。この写像性値は、対象となる画像面、即ち、フロアーポリッシュ研磨面に物体が写った際の像が、鮮明に歪みなく映し出されるか否かの尺度である。本発明における「写像性値」は、ＪＩＳ  Ｈ  ８６８６「アルミニウム及びアルミニウム合金の陽極酸化皮膜の写像性測定方法」に採用されている用語と同意であり、同様にして測定することができる。また、この写像性値により評価される写像性は、像鮮明度、像鮮映性及び鮮映性等の用語と同意である。
【００１５】
写像性は、対象となるフロアーポリッシュ研磨面に、例えば、４５°又は６０°の入射角で照射された光の反射光（例えば、４５°又は６０°の反射光）を、移動する光学クシ［例えば、幅２．０ｍｍ、１．０ｍｍ、０．５ｍｍ、０．２５ｍｍ、０．１２５ｍｍのスリットを移動方向に順次有する光学クシ［図２参照、図２のスリット幅（２．０〜０．１２５）の単位は「ｍｍ」である。］を透過させ、検知した光量の変動を波形として捉え、その変動波形から、以下の計算式によって算出される写像性値により評価することができる。
Ｓ（ｎ）＝〔（Ｍ−ｍ）／（Ｍ＋ｍ）〕×１００
［式中、Ｓ（ｎ）はスリット幅がｎ（ｍｍ）のときの写像性値（％）であり、Ｍはスリット幅がｎ（ｍｍ）のときの最高波高であり、ｍはスリット幅がｎ（ｍｍ）のときの最低波高である］
【００１６】
本発明の美観評価方法では、入射角及び反射角が、例えば、４５°であり、スリット幅が、例えば、２．０ｍｍ（ｎ＝２．０ｍｍ）の場合の写像性値［Ｓ（ｎ）、即ち、Ｓ（２．０）］により評価することができる。写像性値は、公知の写像性測定装置（例えば、スガ試験機社製の写像性測定器、型式「ＩＣＭ−１Ｔ」）により測定することができる。
【００１７】
写像性は、具体的には、例えば、入射光側の光源と反射光側の受光器との間に、入射光側では、試験片載置台に載置された試験片に光を照射するための光源と、この光源から試験片載置台に向かって順に配置された、照射領域を規制するためのスリット及びコリメータレンズを備え、反射光側では、試験片から反射された反射光を受光するための受光器、この受光器から試験片載置台に向かって順に配置された光学クシと結像レンズとを備える写像性評価装置により評価することができる。
【００１８】
また、写像性は、写像性評価装置を使用し、以下のようにして評価することができる。即ち、光源からの光を、照射領域を規制するためのスリット、及び照射光を平行光とするためのコリメータレンズを経由し、特定の入射角で試験片載置台に載置された試験片に照射する。そして、試験片からの反射光を、特定の反射角（通常、入射角は反射角と同じである。）で結像レンズを経由し、光学クシに到達させる。この光学クシは、光を遮断する遮光部と、光を透過させる開口部（前記の「スリット」）とを有し、且つ開口部の幅（スリット幅）は、例えば、光学クシの移動方向に２．０ｍｍから０．１２５ｍｍへと順に狭くなっている。
【００１９】
ここで、光学クシを、スリット幅０．１２５ｍｍの側からスリット幅２．０ｍｍの側へと移動させると、受光器によって検知される光量の変動が、感度調整器を経由して記録計によって変動波形として表示される。このようにして得られる変動波形における、Ｍは、スリット幅がｎ（ｍｍ）のときの最高波高であり、ｍは、スリット幅がｎ（ｍｍ）のときの最低波高であり、この「Ｍ」及び「ｍ」の値から前記の計算式に従ってスリット幅がｎ（ｍｍ）のときの写像性値（％）を算出することができる。
【００２０】
［３］フロアーポリッシュ組成物
フロアーポリッシュ皮膜の形成に用いるフロアーポリッシュ組成物としては、水性フロアーポリッシュ組成物、乳化型フロアーポリッシュ組成物、溶剤型フロアーポリッシュ組成物が一般的である。このフロアーポリッシュ組成物の分類については、ＪＦＰＡ規格（日本フロアーポリッシュ工業会規格）のフロアーポリッシュ試験方法通則の用語の定義において規定されている。
【００２１】
上記規格に規定されているフロアーポリッシュ組成物のうち、現在、多用されているのは水性フロアーポリッシュ組成物である。この水性フロアーポリッシュ組成物としては、例えば、アクリル樹脂系エマルション、アクリル樹脂／ウレタン樹脂系エマルション等の合成樹脂エマルションに、ポリオレフィンワックス、カルナバワックス等のワックス類を配合し、更に必要に応じて、多価金属錯体等の架橋剤、可塑剤、融合材、アルカリ可溶性樹脂、成膜助剤などを配合した組成物が代表的なものとして挙げられる。
【００２２】
アクリル樹脂エマルションの製造に用いられるアクリル系モノマーとしては、アクリル酸、メタクリル酸のアルキルエステル（アルキル基の炭素数１〜１０）が好ましい。また、共重合に用いるコモノマーとしては、スチレン、α−メチルスチレン、アクリロニトリル、酢酸ビニル等のビニルモノマー、メタクリル酸、マレイン酸、イタコン酸等のα，β−モノエチレン性カルボン酸モノマー、及びヒドロキシ（メタ）アクリレート、グリシジル（メタ）アクリレート、クロル酢酸ビニル、アリルアルコール、ジビニルベンゼン、エチレングリコール（メタ）アクリレート等の各種のモノマーが挙げられる。これらは１種のみ用いてもよく、２種以上を併用してもよい。
【００２３】
ワックス類としては、天然ワックス、合成ワックス、及びこれらの変性物等を用いることができる。天然ワックスとしては、カルナバワックス、キャンデリラワックス、モンタンワックス、モンタン誘導ワックス、セレシンワックス、パラフィンワックス等が挙げられる。また、合成ワックスとしては、ポリエチレンワックス、アクリル系ワックス、マイクロクリスタリンワックス、フィッシャートロプシュワックス、アマイドワックス等が挙げられる。これらのワックスのうちでは、ポリエチレンワックス及びアクリル系ワックスが好ましい。これらは１種のみ用いてもよく、２種以上を併用してもよい。
【００２４】
架橋剤としては、多価金属錯体及び多価金属酸化物等を用いることができる。多価金属イオンとしては、ベリリウム、カドミウム、銅、カルシウム、マグネシウム、亜鉛、ジルコニウム、バリウム、ストロンチウム、アルミニウム、チタニウム、ビスマス、アンチモン、鉛、コバルト、鉄、ニッケル等の各種金属のイオンが挙げられる。これらは１種のみ用いてもよく、２種以上を併用してもよい。
【００２５】
可塑剤としては、ジブチルフタレート、ジオクチルフタレート、２−ピロリドン、トリブトキシエチルホスフェート、オクチルジフェニルホスフェート、トリクレジルホスフェート等が挙げられる。また、融合剤としては、ジエチレングリコールモノブチルエーテル、ジエチレングリコールモノエチルエーテル、トリメチルペンタンジオール、Ｎ−２−メチルピロリドン、テキサノール等が挙げられる。可塑剤及び融合剤としては、それぞれ１種のみ用いてもよく、２種以上を併用してもよい。
【００２６】
アルカリ可溶性樹脂としては、スチレン−（無水）マレイン酸共重合樹脂、スチレン−アクリル酸共重合樹脂、アクリル樹脂、ポリオールで変性したロジン−マレイン酸付加物及びロジン−フマル酸付加物等をアルカリに可溶化させた樹脂等が挙げられる。また、成膜助剤としては、ベンジルアルコール、３−メトキシ−３−メチルブタノール等のアルコール類、ジエチレングリコールメチルエーテル、ジエチレングリコールエチルエーテル、プロピレングリコールエチルエーテル、ジプロピレングリコールメチルエーテル、ジエチレングリコールイソプロピルエーテル等のグリコールエーテル類などが挙げられる。これらは１種のみ用いてもよく、２種以上を併用してもよい。
【００２７】
水性フロアーポリッシュ組成物には、上記の成分の他に、各種の添加剤等を配合することができる。この添加剤としては、例えば、湿潤剤、非イオン系界面活性剤、陰イオン系界面活性剤等の分散剤、シリコン系、フッ素系等の消泡剤、トリアジン系、チアゾリン系等の防腐剤、グリコール系溶剤等の造膜助剤、フッ素系界面活性剤などの防腐剤、香料、粘着付与樹脂などを適宜配合することができる。
【実施例】
【００２８】
以下、実施例により本発明を具体的に説明する。
［１］試験片の作製
ＪＩＳ  Ｋ  ３９２０−７「試験片の作製」に準じて試験片を作製した。
（１）水性フロアーポリッシュ組成物
（ａ）バフタイプ水性フロアーポリッシュ；ユシロ化学工業社製、商品名「ユシロンコート  プライムナビ」（表１では「プライムナビ」と表記する。）
（ｂ）汎用タイプ水性フロアーポリッシュ；ユシロ化学工業社製、商品名「ユシロンコート  スーパー−Ｓ−１」（表１では「スーパー−Ｓ−１」と表記する。）
（ｃ）優れた耐久性を有するウレタン系水性フロアーポリッシュ；ユシロ化学工業社製、商品名「ユシロンコート  Ｃグランド」（表１では「Ｃグランド」と表記する。）
【００２９】
（２）床材
ＪＩＳ  Ａ  ５７０５で規定されるホモジニアスビニル床タイル；株式会社タジマ製、商品名「ジニアスプレーン」
【００３０】
（３）水性フロアーポリッシュ組成物の塗布
原液（ユシロ化学工業社製、商品名「ユシロンニューラベンダー」）を水で１００倍に希釈した床用洗剤を使用し、青パッドを装着した１４インチポリッシャーにより床材を洗浄し、その後、水洗し、乾燥させた。次いで、洗浄後の床材に、上記（１）〜（３）の水性フロアーポリッシュ組成物を３回塗布した。１回当たりの塗布量は７５ｍ２／リットルとした。
【００３１】
［２］光沢度の測定
上記［１］、（３）で床材に塗布した水性フロアーポリッシュ組成物からなる皮膜の６０度鏡面光沢度を、光沢度計（日本電色工業社製、型式「Ｇｌｏｓｓ  ｍｅｔｅｒ  ＶＧ２０００」）により測定した（表１における「３回塗布後の光沢度」である。）。
【００３２】
［３］低光沢度化
歩行による皮膜表面の傷を想定し、青パッドを装着した１４インチポリッシャーにより皮膜表面を傷付け、光沢度を５０％に低下させた。光沢度は上記［２］と同様にして測定した（表１における「青パッド研磨後の光沢度」である。）。
【００３３】
［４］美観の回復
上記［３］で皮膜の光沢度を低下させた試験片を試験台（床）に嵌め込み、パッド（住友スリーエム社製、商品名「ナチュラルブレンドホワイトパッド」）を装着したバーニッシャー（テナント社製、型式「２５００バーニッシャー」）により１回バフィングし、美観を回復させ、上記［２］と同様にして光沢度を測定した（表１における「バフィング後の光沢度」である。）。
【００３４】
［５］光沢感覚値及び写像性値の評価
上記［４］で美観を回復させた皮膜の光沢感覚値及び写像性値を、以下のようにして評価した。
（１）光沢感覚値
光沢感覚値は目視により判定した。判定した試験者は、バフィング作業に熟練した５名の作業者である。また、判定環境は、試験片から２ｍ離れた天井に蛍光灯が配置されている室内であり、水平な机上に試験片を置いた状態である。この光沢感覚値の判定基準は以下のとおりである。
Ａ；光沢があり、ボリューム感を十分に感じる。
Ｂ；光沢はあるが、ボリューム感は不十分な感じである。
Ｃ；光沢はあるが、ボリューム感がないと感じる。
【００３５】
（２）写像性値
写像性測定器（スガ試験機社製、型式「ＩＣＭ−１Ｔ」）を使用し、ＪＩＳ  Ｈ  ８６８６に準じて測定した。この測定器１００は、以下のような構成を備える。
図１のように、写像性測定器１００は、試験片１、試験片１に光を照射するための光源２（入射角θ１は４５°である。）、光源２と試験片１との間に配置され、照射領域を規制するためのスリット３、光源２と試験片１との間に配置されたコリメータレンズ４を備える。また、反射光側においては、試験片１からの反射光（反射角θ２は４５°である。）を受光するための受光器５、受光器５の前方に配置され、移動可能な光学クシ６、光学クシ６駆動するモーター６１、光学クシ６の前方に配置された結像レンズ７を備える。
尚、この写像性測定器１００では、スリット３とコリメータレンズ４とは、光源２から試験片１に向かってスリット３及びコリメータレンズ４の順に配置されているが、これらの配置順序は逆であってもよい。
また、この写像性値は、スリット幅が２．０ｍｍの場合の写像性値、即ち、Ｓ（２．０）である。
以上、［２］で測定した光沢度、［３］で低光沢度化した後の光沢度、［４］で美観を回復させた後の光沢度、並びに上記［５］で測定した光沢感覚値及び写像性値を表１に記載する。
【００３６】
【表１】
2010008382.tif 000003
【００３７】
表１の結果によれば、異なる水性フロアーポリッシュ組成物を用いたときの、３回塗布後の光沢度、青パッド研磨後の光沢度及びバフィング後の光沢度は、いずれも同じであり組成物による差はない。一方、バフィング後の光沢感覚値は、組成物によってＡ、Ｂ、Ｃと大きく異なっており、光沢度と光沢感覚値とは相関していない。しかし、写像性値は、光沢感覚値がＡの「プライムナビ」では８０％、光沢感覚値がＢの「スーパー−Ｓ−１」では５０％、光沢感覚値がＣの「Ｃグランド」では２０％であり、光沢感覚値と写像性値とがよく相関しており、フロアーポリッシュ研磨面の美観を写像性値を指標として客観的に評価し得ることが分かる。
【産業上の利用可能性】
【００３８】
本発明は、人間の目視による主観的な評価との相関のよい評価が可能であるため、美観を客観的に評価することができ、各種のフロアーポリッシュ研磨面、特に水性フロアーポリッシュ研磨面の美観の評価に利用することができる。
【図面の簡単な説明】
【００３９】
【図１】実施例で用いた写像性測定器の構成の模式的な説明図である。
【図２】光学クシを正面からみた拡大説明図である。
【符号の説明】
【００４０】
１００；写像性測定装置、１；試験片、２；光源、３；受光器、４；光学クシ、４１；駆動モーター、５；結像レンズ、６；スリット、７；コリメータレンズ。
【図１】
2010008382.tif 000004
【図２】
2010008382.tif 000005